(57)【要約】【課題】カラーブリード耐性及びフェザリング耐性を備え、画像平滑性が良好で、記録媒体の搬送性に優れたインクジェットインク、インクジェットインクセット及びそれを用いたインクジェット記録方法を提供する。【解決手段】少なくとも色材と、水と、活性エネルギー線反応性化合物及び下記一般式（１）または（２）で表される化合物を含有し、かつ下記一般式（１）または（２）で表される化合物の総含有量が３．０質量％以上２０．０質量％以下であることを特徴とするインクジェットインク。    【化１】2007182513.tif 000013    【化２】2007182513.tif 000014【選択図】なし【特許請求の範囲】
【請求項１】
少なくとも色材と、水と、活性エネルギー線反応性化合物及び下記一般式（１）または（２）で表される化合物を含有し、かつ下記一般式（１）または（２）で表される化合物の総含有量が３．０質量％以上２０．０質量％以下であることを特徴とするインクジェットインク。
【化１】
2007182513.tif 000011
（式中、Ｒ1、Ｒ2、Ｒ3はそれぞれ独立に水素原子、アルキル基、またはベンゼン環あるいはヘテロ環を有する基を表し、Ｒ1、Ｒ2、Ｒ3を構成する基の炭素原子及び窒素原子の総数が１０以下である。Ｘ1は酸素原子または硫黄原子を表す。）
【化２】
2007182513.tif 000012
（式中、Ｒ4、Ｒ5、Ｒ6、Ｒ7はそれぞれ独立に水素原子、アルキル基、またはベンゼン環あるいはヘテロ環を有する基を表し、Ｒ4、Ｒ5、Ｒ6、Ｒ7を構成する基の炭素原子及び窒素原子の総数が１０以下である。Ｘ2は酸素原子または硫黄原子を表す。）
【請求項２】
前記一般式（１）で表される化合物のＲ1、Ｒ2、Ｒ3を構成する基の炭素原子及び窒素原子の総数が６〜１０であり、前記一般式（２）で表される化合物Ｒ4、Ｒ5、Ｒ6、Ｒ7を構成する基の炭素原子及び窒素原子の総数が７から１０であることを特徴とする請求項１に記載のインクジェットインク。
【請求項３】
前記活性エネルギー線反応性化合物が、親水性主鎖に対して複数の側鎖を有し、活性エネルギー線を照射することにより、側鎖間で架橋結合可能な高分子化合物であることを特徴とする請求項１又は２に記載のインクジェットインク。
【請求項４】
前記一般式（１）または（２）で表され化合物が、ニコチンアミド、ベンジル尿素、ベンズアミド及びアセトアニリドから選ばれる少なくとも１種であることを特徴とする請求項１〜３のいずれか１項に記載のインクジェットインク。
【請求項５】
前記側鎖間で架橋結合可能な高分子化合物の親水性主鎖が、ポリ酢酸ビニルのケン化物であることを特徴とする請求項３に記載のインクジェットインク。
【請求項６】
前記側鎖間で架橋結合可能な高分子化合物の親水性主鎖に対する側鎖の変性率が、０．８モル％以上、４．０モル％以下であることを特徴とする請求項３又は５に記載のインクジェットインク。
【請求項７】
前記側鎖間で架橋結合可能な高分子化合物の親水性主鎖の重合度が、２００以上、５００以下であることを特徴とする請求項３、５、６のいずれか１項に記載のインクジェットインク。
【請求項８】
２種以上のインクジェットインクから構成され、かつ該インクジェットインクの少なくとも１種が、請求項１〜７のいずれか１項に記載のインクジェットインクであることを特徴とするインクジェットインクセット。
【請求項９】
請求項１〜７のいずれか１項に記載のインクジェットインクを記録媒体の上に吐出し、該インクジェットインクに活性エネルギー線を照射した後、乾燥させることを特徴とするインクジェット記録方法。
【請求項１０】
請求項８に記載のインクジェットインクセットを構成するインクジェットインクを記録媒体の上に吐出し、該インクジェットインクに活性エネルギー線を照射後、乾燥させることを特徴とするインクジェット記録方法。
【請求項１１】
前記記録媒体が、普通紙であることを特徴とする請求項９又は１０に記載のインクジェット記録方法。
【請求項１２】
前記記録媒体がインクの低吸収性記録媒体であることを特徴とする請求項９又は１０に記載のインクジェット記録方法。
【発明の詳細な説明】
【技術分野】
【０００１】
本発明は、インクジェットインク、インクジェットインクセット及びインクジェット記録方法に関するものである。
【背景技術】
【０００２】
インクジェット記録方法は、比較的簡単な装置で、高精細な画像の記録が可能であり、各方面で急速な発展を遂げている。また、使用される用途も多岐にわたり、それぞれの目的にあった記録媒体あるいはインクジェットインクが使用されている。
【０００３】
特に、近年では記録速度の大幅な向上が図られ、軽印刷用途にも耐え得る印字性能を備えたインクジェットプリンタの開発も行われている。
【０００４】
しかしながら、インクジェットプリンタにおいて、その性能を十分に引き出すためにはインクジェットインクの吸収性を付与したインクジェット専用紙が必要となる。
【０００５】
一方、記録媒体（例えば、普通紙、コート紙、アート紙）の制約を受けずに高速でフルカラー印刷が行えるシステムのニーズが高まっている。
【０００６】
アート紙やコート紙等のインク吸収性の低い印刷用塗工紙に記録する際には、色相の異なるインク同士が記録媒体上で色混ざりを起こすブリード等の課題があり、インクジェット記録方式において、記録媒体の多様性をもたせる上で課題となっていた。
【０００７】
上記課題に対し、室温において固体状ワックス等を素材とするホットメルト型インク組成物を用い、加熱等により液化し、何らかのエネルギーを加えて噴射させ、記録媒体上に付着しつつ冷却固化して記録ドットを形成するホットメルト型インクジェット記録方法が提案されている（例えば、特許文献１、２参照。）。このホットメルト型インクは、室温で固体であるために取り扱い時に汚れることが無く、また、溶融時のインク蒸発量が実質無いため、ノズルの目詰まりを起こすことがない。更に、付着後直ちに固化するため色にじみも少なく、紙質に関係なく良好な印刷品質を提供するインク組成物であるといわれている。しかしながら、このような方法で記録された画像は、インクドットが柔らかいワックス状であるため、ドットの盛り上がりに起因する品質の劣化や、耐擦性の不足等の課題があった。
【０００８】
一方、活性エネルギー線を照射することにより硬化するインクジェット記録用インクが開示されている（例えば、特許文献３参照。）。また、色材として顔料を含有し、かつ重合性材料として三官能以上のポリアクリレートを含有し、ケトン、アルコールを主溶剤とする、いわゆる非水系インクが提案されている（例えば、特許文献４参照。）。また、活性エネルギー線硬化性不飽和二重結合を有する基を含有するポリウレタン化合物、塩基性化合物、着色剤、水溶性有機溶剤及び水を含有する水系の活性エネルギー線硬化型インクジェット記録用インク組成物が提案されている（例えば、特許文献５参照。）。
【０００９】
更には、顔料粒子の表面に１種以上の親水性基が結合している自己分散型顔料と、ビニル化合物からなる紫外線硬化型モノマーと光重合開始剤と水とを含む水系のインクジェット用インクが提案されている（例えば、特許文献６参照。）。
【００１０】
これらの活性エネルギー線反応性インクを、普通紙やアート紙、コート紙などの印刷塗工紙に画像を記録して紫外線を照射する際に、紙のうねりが生じてしまい、記録媒体の搬送性が悪いという課題があった。特に水系の活性エネルギー線反応性インクにおいては、その現象が顕著であった。
【００１１】
一方で、普通紙に水性インクジェットインクを用いて画像記録を行った場合、カールやコックリングといった時間経過に伴う紙の形状変化が起こる場合がある。この課題に対してカール防止剤として特定のアミド化合物、ピリジン誘導体、イミダゾリン化合物、または尿素化合物を含有するインクジェットインク（例えば、特許文献７参照。）やアルカノール基を有する特定の分子量のアミド化合物を含有するインクジェットインク（例えば、特許文献８参照。）が開示されている。
【特許文献１】米国特許第４，３９１，３６９号明細書  （特許請求の範囲）
【特許文献２】米国特許第４，４８４，９４８号明細書  （特許請求の範囲）
【特許文献３】米国特許第４，２２８，４３８号明細書  （特許請求の範囲）
【特許文献４】特公平５−６４６６７号公報  （特許請求の範囲）
【特許文献５】特開２００２−８０７６７号公報  （特許請求の範囲）
【特許文献６】特開２００２−２７５４０４号公報  （特許請求の範囲）
【特許文献７】特開平９−１７６５３８号公報  （特許請求の範囲）
【特許文献８】特開２００４−２１７９３０公報  （特許請求の範囲）
【発明の開示】
【発明が解決しようとする課題】
【００１２】
本発明は、上記課題に鑑みなされたものであり、カラーブリード耐性及びフェザリング耐性を備え、画像平滑性が良好で、記録媒体の搬送性に優れたインクジェットインク、インクジェットインクセット及びそれを用いたインクジェット記録方法を提供する。
【課題を解決するための手段】
【００１３】
本発明の上記目的は、以下の構成により達成することができる。
【００１４】
１．少なくとも色材と、水と、活性エネルギー線反応性化合物及び下記一般式（１）または（２）で表される化合物を含有し、かつ下記一般式（１）または（２）で表される化合物の総含有量が３．０質量％以上２０．０質量％以下であることを特徴とするインクジェットインク。
【００１５】
【化１】
2007182513.tif 000002
【００１６】
（式中、Ｒ1、Ｒ2、Ｒ3はそれぞれ独立に水素原子、アルキル基、またはベンゼン環あるいはヘテロ環を有する基を表し、Ｒ1、Ｒ2、Ｒ3を構成する基の炭素原子及び窒素原子の総数が１０以下である。Ｘ1は酸素原子または硫黄原子を表す。）
【００１７】
【化２】
2007182513.tif 000003
【００１８】
（式中、Ｒ4、Ｒ5、Ｒ6、Ｒ7はそれぞれ独立に水素原子、アルキル基、またはベンゼン環あるいはヘテロ環を有する基を表し、Ｒ4、Ｒ5、Ｒ6、Ｒ7を構成する基の炭素原子及び窒素原子の総数が１０以下である。Ｘ2は酸素原子または硫黄原子を表す。）
２．前記一般式（１）で表される化合物のＲ1、Ｒ2、Ｒ3を構成する基の炭素原子及び窒素原子の総数が６〜１０であり、前記一般式（２）で表される化合物Ｒ4、Ｒ5、Ｒ6、Ｒ7を構成する基の炭素原子及び窒素原子の総数が７から１０であることを特徴とする前記１に記載のインクジェットインク。
【００１９】
３．前記活性エネルギー線反応性化合物が、親水性主鎖に対して複数の側鎖を有し、活性エネルギー線を照射することにより、側鎖間で架橋結合可能な高分子化合物であることを特徴とする前記１又は２に記載のインクジェットインク。
【００２０】
４．前記一般式（１）または（２）で表され化合物が、ニコチンアミド、ベンジル尿素、ベンズアミド及びアセトアニリドから選ばれる少なくとも１種であることを特徴とする前記１〜３のいずれか１項に記載のインクジェットインク。
【００２１】
５．前記側鎖間で架橋結合可能な高分子化合物の親水性主鎖が、ポリ酢酸ビニルのケン化物であることを特徴とする前記３に記載のインクジェットインク。
【００２２】
６．前記側鎖間で架橋結合可能な高分子化合物の親水性主鎖に対する側鎖の変性率が、０．８モル％以上、４．０モル％以下であることを特徴とする前記３又は５に記載のインクジェットインク。
【００２３】
７．前記側鎖間で架橋結合可能な高分子化合物の親水性主鎖の重合度が、２００以上、５００以下であることを特徴とする前記３、５、６のいずれか１項に記載のインクジェットインク。
【００２４】
８．２種以上のインクジェットインクから構成され、かつ該インクジェットインクの少なくとも１種が、前記１〜７のいずれか１項に記載のインクジェットインクであることを特徴とするインクジェットインクセット。
【００２５】
９．前記１〜７のいずれか１項に記載のインクジェットインクを記録媒体の上に吐出し、該インクジェットインクに活性エネルギー線を照射した後、乾燥させることを特徴とするインクジェット記録方法。
【００２６】
１０．前記８に記載のインクジェットインクセットを構成するインクジェットインクを記録媒体の上に吐出し、該インクジェットインクに活性エネルギー線を照射後、乾燥させることを特徴とするインクジェット記録方法。
【００２７】
１１．前記記録媒体が、普通紙であることを特徴とする前記９又は１０に記載のインクジェット記録方法。
【００２８】
１２．前記記録媒体がインクの低吸収性記録媒体であることを特徴とする前記９又は１０に記載のインクジェット記録方法。
【発明の効果】
【００２９】
本発明により、カラーブリード耐性及びフェザリング耐性を備え、画像平滑性が良好で、記録媒体の搬送性に優れたインクジェットインク、インクジェットインクセット及びそれを用いたインクジェット記録方法を提供することができた。
【発明を実施するための最良の形態】
【００３０】
以下、本発明を実施するための最良の形態について詳細に説明する。
【００３１】
本発明は、少なくとも色材と、水と、活性エネルギー線反応性化合物及び下記一般式（１）または（２）で表される化合物を含有し、かつ前記一般式（１）または（２）で表される化合物の総含有量が３．０質量％以上２０．０質量％以下であることを特徴とするインクジェットインクである。
【００３２】
本発明者らは、印刷用塗工紙に、従来より提案されている水系の活性エネルギー線反応性インクを記録した際に生じる、搬送性の悪化の要因について検討したところ、活性エネルギー線照射時に紙のうねりが発生していることがわかった。これについて発明者が様々な解析を行った結果、従来公知の活性エネルギー線硬化型インクでしばしば用いられる高照度の高圧水銀灯が、これに大きく寄与していることがわかった。すなわち、高圧水銀灯は照射光量に対して発生する熱量が大きい光源であり、特に高照度の水銀灯を使用した場合、記録媒体に付与される熱量は非常に大きくなる。その結果、付与したインクに含まれる水もしくは印刷用塗工紙がもともと含んでいた水が非常に短時間に揮発し、紙の繊維が変形することによって紙のうねりが生じ、これにより記録媒体の搬送性が悪化したという推定に至った。
【００３３】
紙の搬送性を改善する解決手段の検討を進め、活性エネルギー線反応性化合物と水を含有するインクに新たに添加する化合物について検討し、調査、研究を行なった結果、活性エネルギー線反応性化合物と水を含有するインクにおいて、前記一般式（１）または（２）で表される化合物を含有し、かつ一般式（１）または（２）で表される化合物のインクに対する総含有量が３．０質量％以上２０．０質量％以下とすることで、活性エネルギー線照射時の紙のうねりが改善し、搬送性が向上することを見出した。その機構として、これに限定されるものではないが、インクが着弾後、前記一般式（１）または（２）で表される化合物の親水部が、紙の繊維の水酸基に吸着し、活性エネルギー線照射時に、付与したインク中の乾燥成分や印刷用塗工紙がもともと含んでいた水が揮発する際、前記一般式（１）または（２）で表される化合物の疎水部が、紙の繊維の水酸基の再結合を抑制し、紙のうねりが改善されると推定している。
【００３４】
更に検討進めた結果、従来の活性エネルギー線反応性化合物の代わりに、主鎖に複数の側鎖を有し活性エネルギー線を照射することにより、側鎖間で架橋結合可能な高分子化合物（以下活性エネルギー線架橋性高分子）を用いることで、画像平滑性が向上し、紙の搬送性が更に良好になった。従来公知の活性エネルギー線反応性インクはインク中の固形分量が多く、そのためドットの盛り上がりに課題があったが、本発明に用いられる活性エネルギー線架橋型高分子化合物を含有するインクにおいては、インク中の固形分量が少量で効果を発揮でき、乾燥後の画像平滑性が非常に優れることがある。
【００３５】
また通常の水系インクジェットインクでは、普通紙に記録すると、色材が溶媒と共に浸透するので、印字した細線の際で滲みが生じるフェザリング等の課題があったが、本発明のインクジェットインクはフェザリング耐性が良好で、更に活性エネルギー線架橋性高分子を用いることで、画像平滑性が良好になり、印字物の質感も優れた記録画像が得られる。
【００３６】
以上の如く、活性エネルギー線反応性化合物の種類、前記一般式（１）または（２）で表される化合物の構造、量に注目し、それらを最適なものとすることによって、カラーブリード耐性及びフェザリング耐性、画像濃度、画像平滑性、記録媒体の搬送性のいずれの性能を満たすことができるインクジェットインクを実現することができた。
【００３７】
まず、本発明の一般式（１）または（２）で表される化合物について説明する。
【００３８】
代表的な上記一般式（１）で表される化合物の具体例としては、アセトアミド、プロピオンアミド、イソブチルアミド、およびヘキサンアミド、ニコチンアミド、アセトアニリド、ベンズアミド、ホルムアニリド、Ｎ−メチルベンズアミド、Ｎ−メチルアセトアミド、Ｎ−メチルホルムアミドなどが挙げられるが、これらに限定されるものではない。
【００３９】
一般式（２）において、Ｒ4、Ｒ5、Ｒ6、Ｒ7におけるアルキル基とは分岐型あるいは直鎖型のどちらでもよい。
【００４０】
代表的な上記一般式（２）で表される化合物の具体例としては、ブチル尿素、１，３−ジメチル尿素、エチル尿素、プロピル尿素、イソプロピル尿素、１，３−ジエチル尿素、Ｎ−ブチル尿素、１，３−ジメチルチオ尿素、ベンジル尿素、Ｎ，Ｎ−ジメチル尿素、フェニル尿素などが挙げられるが、これらに限定されるものではない。
【００４１】
本発明のインクジェットインクにおける、本発明の一般式（１）または（２）で表される化合物の添加量としては、記録媒体の搬送性の観点から３．０質量％以上２０．０質量％以下であるが、インク中での含有量が３．０質量％未満であると、記録媒体の搬送性向上効果が小さく、インク中での含有量が２０．０質量％を超えると、溶解性が極めて悪くなる。更に好ましくは５．０質量％以上１０質量％以下である。
【００４２】
本発明に係る前記一般式（１）で表される化合物として好ましくは、Ｒ1、Ｒ2、Ｒ3を構成する基の炭素原子及び窒素原子の総数が６〜１０である。本発明に係る前記一般式（２）で表される化合物として好ましくはＲ4、Ｒ5、Ｒ6、Ｒ7を構成する基の炭素原子及び窒素原子の総数が７から１０である。この場合、前記一般式（１）及び（２）で表される化合物の疎水部が大きく、紙の形状安定化作用が更に大きくなり、搬送性が更に良好になる。尚、前記一般式（１）で表される化合物のＲ1、Ｒ2、Ｒ3、又は一般式（２）で表される化合物のＲ4、Ｒ5、Ｒ6、Ｒ7を構成する基の炭素原子及び窒素原子の総数が１０を越えると、水系インクで溶解性が低く、インク中に本発明の効果を発揮するのに充分な量を含有させることができない。
【００４３】
前記一般式（１）及び（２）で表される化合物として好ましく用いられる具体例としては、ニコチンアミド、ベンジル尿素、ベンズアミド及びアセトアニリドを挙げることができる。
【００４４】
以下、本発明のインクジェットインクの構成について説明する。
【００４５】
［活性エネルギー線反応性化合物］
本発明における活性エネルギー線反応性化合物とは、活性エネルギー線の照射により重合、架橋等の化学結合を形成する化合物を指す。これらの化合物の例としては、分子末端に反応性基を有するグリセリンアクリレート、グリセリントリアクリレートなどの単官能、多官能の重合性化合物、主鎖に対して複数の側鎖を有しており側鎖間で架橋結合可能な高分子化合物などが挙げられる。これらの中でも、記録媒体上でのカラーブリード、フェザリング防止の点から、側鎖間で架橋結合可能な高分子化合物が好ましい。側鎖間で架橋結合可能な高分子化合物は、元々ある程度の分子量をもった主鎖に対して側鎖間で架橋結合を形成するため、一般的な連鎖反応により重合する活性エネルギー線反応性化合物に比較し、光子一つ当たりの分子量増加効果が著しく大きい。特に本発明においては、効率的に分子量増加効果を発現する前記化合物が非常に有効である。側鎖間で架橋結合可能な高分子化合物としては、ポリ酢酸ビニルのケン化物、ポリビニルアセタール、ポリエチレンオキサイド、ポリアルキレンオキサイド、ポリビニルピロリドン、ポリアクリルアミド、ポリアクリル酸、ヒドロキシエチルセルロース、メチルセルロース、ヒドロキシプロピルセルロース、ポリウレタン、ポリアミド、ポリエステルまたは前記樹脂の誘導体、ならびにこれらの共重合体からなる群より選ばれる少なくとも一種の主鎖に対して、反応性の変性基を導入したものが挙げられる。
【００４６】
前記高分子化合物の中でも、ポリ酢酸ビニルのケン化物がカラーブリード、ビーディング防止に更に有効であり、特には、主鎖がポリ酢酸ビニルのケン化物であり、かつ重合度が２００以上、５００未満であることが好ましい。重合度を２００以上、５００未満とすることにより、インク中に添加した際の粘度増加や未出射時の乾燥によるヘッドの目詰まりを効果的に防止することができ、その結果、優れた間欠出射安定性を実現することができる。
【００４７】
重合度が２００未満では、架橋による増粘が小さくなり、カラーブリード耐性が不十分になることがある。また重合度が５００以上であるとインクに添加した際の粘度が高くなりインク吐出安定性が劣ることがある。
【００４８】
主鎖に対する側鎖の変性率は、０．８モル％以上、４．０モル％以下であることが好ましく、更には１．５モル％以上、３．０モル％以下であることが反応性の観点からより好ましい。親水性主鎖に対する側鎖の変性率が０．８モル％以上であれば十分な架橋性を有し、本発明の目的効果を顕著に得ることができる。また、４．０モル％以下であれば適度な架橋密度であるために、柔軟性のある画像膜を得やすく、膜強度が特に良好である。
【００４９】
側鎖には光二量化型、光分解型、光重合型、光変性型、光解重合型等の変性基を導入することができ、組み合わせる色材との反応効率の観点から、側鎖としてはノニオン性、アニオン性、両性（ベタイン化合物）が好ましく、特に、色材としてアニオン性染料あるいはアニオン性顔料と組み合わせる場合には、ノニオン性またはアニオン性であることが好ましく、特に好ましくはノニオン性である。
【００５０】
光二量化型の変性基としては、ジアゾ基、シンナモイル基、スチルバゾニウム基、スチルキノリウム基等を導入したものが好ましく、例えば、特開昭６０−１２９７４２号公報等の公報に記載された感光性樹脂（組成物）が挙げられる。
【００５１】
特開昭６０−１２９７４２号公報記載の感光性樹脂は、ポリビニルアルコール構造体中にスチルバゾニウム基を導入した下記一般式（１）で表される化合物である。
【００５２】
【化３】
2007182513.tif 000004
【００５３】
式中、Ｒ1は炭素数１〜４のアルキル基を表し、Ａ-はカウンターアニオンを表す。
【００５４】
特開昭５６−６７３０９号公報記載の感光性樹脂は、ポリビニルアルコール構造体中に、下記一般式（２）で表される２−アジド−５−ニトロフェニルカルボニルオキシエチレン構造、または、下記一般式（３）で表され、４−アジド−３−ニトロフェニルカルボニルオキシエチレン構造を有する樹脂組成物である。
【００５５】
【化４】
2007182513.tif 000005
【００５６】
また、下記一般式（４）で表される変性基も好ましく用いられる。
【００５７】
【化５】
2007182513.tif 000006
【００５８】
式中、Ｒはアルキレン基または芳香族環を表す。好ましくはベンゼン環である。
【００５９】
光重合型の変性基としては、例えば、特開２０００−１８１０６２号、特開２００４−１８９８４１号に示される下記一般式（５）で表される樹脂が反応性との観点から好ましい。
【００６０】
【化６】
2007182513.tif 000007
【００６１】
式中、Ｒ2はメチル基または水素原子を表し、ｎは１又は２を表し、Ｘは−（ＣＨ2）m−ＣＯＯ−、−ＣＨ2−ＣＯＯ−又は−Ｏ−を表し、Ｙは芳香族環又は単結合手を表し、ｍは０〜６までの整数を表す。
【００６２】
また、特開２００４−１６１９４２号公報に記載されている光重合型の下記一般式（６）で表される変性基を、従来公知の水溶性樹脂に用いることも好ましい。
【００６３】
【化７】
2007182513.tif 000008
【００６４】
式中、Ｒ３はメチル基または水素原子を表し、Ｒ４は炭素数２〜１０の直鎖状または分岐状のアルキレン基を表す。
【００６５】
本発明のインクジェット用インクにおいては、光重合型の変性基を有する高分子化合物を用いる場合、公知の光重合開始剤を用いることが好ましく、中でも水溶性光重合開始剤を用いることは特に好ましい。
【００６６】
本発明のインクジェット用インクで適用可能な水溶性の光重合開始剤としては、下記一般式（７）で表される化合物が、高分子化合物との相溶性、感度の観点から好ましい。
【００６７】
【化８】
2007182513.tif 000009
【００６８】
式中、ｎは１〜５の整数を表す。
【００６９】
また、上記光重合開始剤は、本発明に係る高分子化合物の親水性主鎖に対して、側鎖にグラフト化されていても好ましい。
【００７０】
本発明に係る活性エネルギー線架橋性高分子は、架橋点数が主鎖の長さ及び側鎖の導入量で完全に制御できるため、目的に応じたインク膜の物性制御が可能となる。特に、主鎖の分子量（重合度）は、架橋後の膜の強度にも影響するが、インク中に入れた場合はヘッド部でインクが乾燥した際での増粘にも大きく影響し、上記で述べたように、この分子量（重合度）を適切な範囲することで、乾燥時の増粘を抑えて間欠出射の安定性をよくすることができる。
【００７１】
本発明のインクジェット用インク中での活性エネルギー線反応性化合物の含有量は、０．５質量％以上、５．０質量％以下とすることが画像平滑性の観点から好ましく、更に好ましくは１．０質量％以上、３．０質量％以下である。
【００７２】
［水溶性溶媒］
本発明に好ましく用いられる水溶性溶媒としては、水性液媒体であり、前記水性液媒体としては、水及び水溶性有機溶剤等の混合溶媒が更に好ましく用いられる。好ましく用いられる水溶性有機溶剤の例としては、アルコール類（例えば、メタノール、エタノール、プロパノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ペンタンジオール、グリセリン、ヘキサントリオール、チオジグリコール）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、ジプロピレングリコールモノメチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル、エチレングリコールジエチルエーテル、ジエチレングリコールジメチルエーテル、ジエチレングリコールジエチルエーテル、ジエチレングリコールジブチルエーテル、テトラエチレングリコールジメチルエーテル、エチレングリコールモノエチルエーテルアセテート、エチレングリコールモノブチルエーテルアセテート）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、複素環類（例えば、２−ピロリドン、シクロヘキシルピロリドン、２−オキサゾリドン等）、スルホキシド類（例えば、ジメチルスルホキシド）等が挙げられる。
【００７３】
本発明で特に好ましく用いられる有機溶剤としては、活性エネルギー線架橋性高分子と、前記一般式（１）及び（２）で表される化合物の溶解性の観点から、多価アルコール類または複素環類、アミド類である。
【００７４】
〔樹脂微粒子〕
本発明のインクでは、樹脂微粒子も好ましく含有することができる。
【００７５】
本発明に係る樹脂微粒子は、ガラス転移点（Ｔｇ）が−３０℃以上、１５０℃以下であることが好ましく、更に−１０℃以上、１２０℃以下であることが好ましい。ガラス転移点（Ｔｇ）が−３０℃以上であれば、良好な定着性を得ることができ、１５０℃以下であれば良好な出射性を得ることができる。ガラス転移点（Ｔｇ）は、温度を変化させる過程において熱膨張係数及び比熱などが不連続的に変化することを利用して公知の方法で測定することができる。
【００７６】
本発明に適用可能な樹脂微粒子としては、ポリウレタン、スチレン−アクリル、スチレン−ブタジエン、スチレン−マレイン酸、ポリエステル、ポリエーテル、ポリカーボネート、ポリアミド、ポリアクリロニトリル、ポリスチレン、ポリブタジエン、ポリアクリル酸、ポリメタアクリル酸、ポリ塩化ビニル、ポリ塩化ビニリデン、ポリ酢酸ビニル、アクリル変性シリコーン樹脂、アクリル変性フッ素樹脂などからなる樹脂微粒子、またはこれらの共重合体及びこれらの塩からなる樹脂微粒子が挙げられ、好ましくはポリウレタン、ポリスチレン−アクリル、ポリスチレン−ブタジエン、スチレン−マレイン酸の中の少なくとも一つから選ばれる共重合体である。
【００７７】
本発明に適用可能な樹脂微粒子は、乳化剤を用いて強制的に乳化した強制乳化型、樹脂に親水性基または親水性セグメントを付与し分散させた自己乳化型のいずれであってもよい。乳化剤としては界面活性剤が多く用いられるが、スルホン酸基、カルボン酸基等の親水性基を有するポリマー（例えば、親水性基がグラフト結合しているポリマー、または親水性部分を持つ単量体と疎水性部分を持つ単量体とから得られるポリマー）を用いることも好ましい。
【００７８】
近年、ラテックスのポリマー粒子として、粒子全体が均一であるポリマー粒子を分散したラテックス以外に、粒子の中心部と外縁部で組成を異にしたコア・シェルタイプのポリマー粒子を分散したラテックスも存在するが、このタイプのラテックスも好ましく用いることができる。
【００７９】
本発明に適用可能な樹脂微粒子は、保存性の観点からアニオン性であることが好ましい。
【００８０】
本発明のインクジェットインクにおいて、樹脂微粒子の平均粒径は１０ｎｍ以上、２００ｎｍ以下が好ましく、更に好ましくは、１０ｎｍ以上、１５０ｎｍ以下である。樹脂微粒子の平均粒径が１０ｎｍ以上であれば、保存安定性に優れ、また２００ｎｍ以下であれば、良好な光沢性を得ることができる。樹脂微粒子の平均粒径は、光散乱法、電気泳動法、レーザードップラー法等を用いた市販の粒径測定機器により求めることができる。
【００８１】
また、本発明のインクジェットインクにおいて、本発明に係る樹脂微粒子の含有量としては、顔料に対し１０質量％以上、２００質量％以下であることが好ましい。含有量が顔料に対して１０質量％以上であれば十分な耐擦過性、耐水性を得ることができ、また２００質量％以下であれば、ノズルが目詰まりすることなく連続出射が良好になる。
【００８２】
［色材］
本発明のインクジェット用インクに用いられる色剤としては、インクジェットで公知の各種染料又は顔料を用いることができるが、活性エネルギー線架橋性高分子の側鎖のイオン性との組合せから、アニオン性であることが好ましい。
【００８３】
〈染料〉
本発明で用いることのできる染料としては、特に制限はなく、酸性染料、直接染料、反応性染料等の水溶性染料、分散染料等が挙げられ、アニオン性染料である。
【００８４】
〈水溶性染料〉
本発明で用いることのできるアニオン性の水溶性染料としては、例えば、アゾ染料、メチン染料、アゾメチン染料、キサンテン染料、キノン染料、フタロシアニン染料、トリフェニルメタン染料、ジフェニルメタン染料等を挙げることができ、その具体的化合物を以下に示す。ただし、これら例示した化合物に限定されるものではない。
【００８５】
〈Ｃ．Ｉ．アシッドイエロー〉
１、３、１１、１７、１８、１９、２３、２５、３６、３８、４０、４２、４４、４９、５９、６１、６５、６７、７２、７３、７９、９９、１０４、１１０、１１４、１１６、１１８、１２１、１２７、１２９、１３５、１３７、１４１、１４３、１５１、１５５、１５８、１５９、１６９、１７６、１８４、１９３、２００、２０４、２０７、２１５、２１９、２２０、２３０、２３２、２３５、２４１、２４２、２４６、
〈Ｃ．Ｉ．アシッドオレンジ〉
３、７、８、１０、１９、２４、５１、５６、６７、７４、８０、８６、８７、８８、８９、９４、９５、１０７、１０８、１１６、１２２、１２７、１４０、１４２、１４４、１４９、１５２、１５６、１６２、１６６、１６８、
〈Ｃ．Ｉ．アシッドレッド〉
８８、９７、１０６、１１１、１１４、１１８、１１９、１２７、１３１、１３８、１４３、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５、
〈Ｃ．Ｉ．アシッドバイオレット〉
１７、１９、２１、４２、４３、４７、４８、４９、５４、６６、７８、９０、９７、１０２、１０９、１２６、
〈Ｃ．Ｉ．アシッドブルー〉
１、７、９、１５、２３、２５、４０、６２、７２、７４、８０、８３、９０、９２、１０３、１０４、１１２、１１３、１１４、１２０、１２７、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７８、２７９、２８０、２８４、２９０、２９６、２９８、３００、３１７、３２４、３３３、３３５、３３８、３４２、３５０、
〈Ｃ．Ｉ．アシッドグリーン〉
９、１２、１６、１９、２０、２５、２７、２８、４０、４３、５６、７３、８１、８４、１０４、１０８、１０９、
〈Ｃ．Ｉ．アシッドブラウン〉
２、４、１３、１４、１９、２８、４４、１２３、２２４、２２６、２２７、２４８、２８２、２８３、２８９、２９４、２９７、２９８、３０１、３５５、３５７、４１３、
〈Ｃ．Ｉ．アシッドブラック〉
１、２、３、２４、２６、３１、５０、５２、５８、６０、６３、１０７、１０９、１１２、１１９、１３２、１４０、１５５、１７２、１８７、１８８、１９４、２０７、２２２、
〈Ｃ．Ｉ．ダイレクトイエロー〉
８、９、１０、１１、１２、２２、２７、２８、３９、４４、５０、５８、７９、８６、８７、９８、１０５、１０６、１３０、１３２、１３７、１４２、１４７、１５３、
〈Ｃ．Ｉ．ダイレクトオレンジ〉
６、２６、２７、３４、３９、４０、４６、１０２、１０５、１０７、１１８、
〈Ｃ．Ｉ．ダイレクトレッド〉
２、４、９、２３、２４、３１、５４、６２、６９、７９、８０、８１、８３、８４、８９、９５、２１２、２２４、２２５、２２６、２２７、２３９、２４２、２４３、２５４、
〈Ｃ．Ｉ．ダイレクトバイオレット〉
９、３５、５１、６６、９４、９５、
〈Ｃ．Ｉ．ダイレクトブルー〉
１、１５、７１、７６、７７、７８、８０、８６、８７、９０、９８、１０６、１０８、１６０、１６８、１８９、１９２、１９３、１９９、２００、２０１、２０２、２０３、２１８、２２５、２２９、２３７、２４４、２４８、２５１、２７０、２７３、２７４、２９０、２９１、
〈Ｃ．Ｉ．ダイレクトグリーン〉
２６、２８、５９、８０、８５、
〈Ｃ．Ｉ．ダイレクトブラウン〉
４４、１０６、１１５、１９５、２０９、２１０、２２２、２２３、
〈Ｃ．Ｉ．ダイレクトブラック〉
１７、１９、２２、３２、５１、６２、１０８、１１２、１１３、１１７、１１８、１３２、１４６、１５４、１５９、１６９、
〈Ｃ．Ｉ．リアクティブイエロー〉
２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６、
〈Ｃ．Ｉ．リアクティブオレンジ〉
１、４、５、７、１１、１２、１３、１５、１６、２０、３０、３５、５６、６４、６７、６９、７０、７２、７４、８２、８４、８６、８７、９１、９２、９３、９５、１０７、
〈Ｃ．Ｉ．リアクティブレッド〉
２、３、５、８、１１、２１、２２、２３、２４、２８、２９、３１、３３、３５、４３、４５、４９、５５、５６、５８、６５、６６、７８、８３、８４、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２８、２３５、
〈Ｃ．Ｉ．リアクティブバイオレット〉
１、２、４、５、６、２２、２３、３３、３６、３８、
〈Ｃ．Ｉ．リアクティブブルー〉
２、３、４、５、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６、
〈Ｃ．Ｉ．リアクティブグリーン〉
８、１２、１５、１９、２１、
〈Ｃ．Ｉ．リアクティブブラウン〉
２、７、９、１０、１１、１７、１８、１９、２１、２３、３１、３７、４３、４６、
〈Ｃ．Ｉ．リアクティブブラック〉
５、８、１３、１４、３１、３４、３９、
〈Ｃ．Ｉ．フードブラック〉
１、２、
等を挙げることができる。
【００８６】
＜顔料＞
本発明に使用できる顔料としては、従来公知の有機及び無機顔料が使用できるが、アニオン性顔料である。例えばアゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、酸性染料型レーキ等の染料レーキや、ニトロ顔料、ニトロソ顔料、アニリンブラック、昼光蛍光顔料等の有機顔料、カーボンブラック等の無機顔料が挙げられる。
【００８７】
具体的な有機顔料を以下に例示する。
【００８８】
マゼンタまたはレッド用の顔料としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００８９】
オレンジまたはイエロー用の顔料としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８等が挙げられる。
【００９０】
グリーンまたはシアン用の顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００９１】
〈分散剤〉
上記顔料をインク中に安定に分散するための水溶性高分子分散剤としては、下記の水溶性樹脂を用いることができ、吐出安定性の観点から好ましい。
【００９２】
水溶性樹脂として好ましく用いられるのは、スチレン−アクリル酸−アクリル酸アルキルエステル共重合体、スチレン−アクリル酸共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、ビニルナフタレン−マレイン酸共重合体等のような水溶性樹脂である。
【００９３】
水溶性樹脂のインク全量に対する含有量としては、０．１〜１０質量％が好ましく、更に好ましくは、０．３〜５質量％である。
【００９４】
これらの水溶性樹脂は二種以上併用することも可能である。
【００９５】
〈アニオン性顔料〉
本発明に用いられるアニオン性顔料の形態としては、上記顔料をアニオン性高分子分散剤により分散された顔料、またはアニオン変性自己分散顔料であることが分散安定性の点から好ましい。
【００９６】
アニオン性高分子分散剤とは、分子内に酸性基を有しており、これを塩基性化合物により中和して得られるアニオン性基を有した分散剤を指す。この時に用いる塩基性化合物としては、水酸化ナトリウム、水酸化カリウム等のアルカリ金属の水酸化物、アンモニア、アルキルアミン、アルカノールアミン等のアミン類が挙げられるが、本発明においてはアミン類が特に好ましい。
【００９７】
本発明に好まし用いられるアニオン性高分子分散剤としては、分子量が１０００以上であれば特に制限はなく、例えば、ポリビニルアルコール類、ポリビニルピロリドン類、ポリアクリル酸や、アクリル酸−アクリルニトリル共重合体、アクリル酸カリウム−アクリルニトリル共重合体、酢酸ビニル−アクリル酸エステル共重合体、アクリル酸−アクリル酸エステル共重合体などのアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体などのスチレン−アクリル樹脂、スチレン−マレイン酸共重合体、スチレン−無水マレイン酸共重合体、ビニルナフタレン−アクリル酸共重合体、ビニルナフタレン−マレイン酸共重合体、及び酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体及びそれらの塩などの共重合体あるいは樹脂が、例えば、カルボン酸、スルホン酸又はホスホン酸の官能性を持つホモポリマー、コポリマー、ターポリマーを含むものである。酸の官能性を与えるモノマーは、例えばアクリル酸、メタクリル酸、クロトン酸、マレイン酸、無水マレイン酸、イタコン酸、メサコン酸、フマル酸、シトラコン酸、ビニル酢酸、アクリルオキシプロピオン酸、ビニルスルホン酸、スチレンスルホン酸、２−アクリルアミド−２−メチルプロパンスルホン酸、アリルスルホン酸、アリルホスホン酸、ビニルホスホン酸及びビニルスルホン酸等である。
【００９８】
本発明に好ましく用いられるアニオン変性自己分散顔料とは、表面にアニオン性基を有し、分散剤なしで分散が可能な顔料を指す。アニオン性の自己分散顔料は、顔料に酸性基が修飾されており、これを塩基性化合物により中和しアニオン性基として、分散剤が無くとも水への分散を可能とした顔料を指す。
【００９９】
表面に酸性基を有する顔料粒子とは、顔料粒子表面に直接酸性基で修飾させた顔料、あるいは有機顔料母核を有する有機物で直接にまたはジョイントを介して酸性基が結合しているものをいう。
【０１００】
酸性基（極性基ともいう）としては、例えば、スルホン酸基、カルボン酸基、燐酸基、硼酸基、水酸基が挙げられるが、好ましくはスルホン酸基、カルボン酸基であり、更に好ましくは、カルボン酸基である。
【０１０１】
酸性基の修飾剤としては、硫酸、発煙硫酸、三酸化硫黄、クロロ硫酸、フルオロ硫酸、アミド硫酸、スルホン化ピリジン塩、スルファミン酸等の硫黄原子を含有する処理剤、顔料粒子表面を酸化させてカルボン酸基を導入する次亜塩素酸ナトリウムや次亜塩素酸カリウム等のカルボキシル化剤が挙げられる。中でも、三酸化硫黄，スルホン化ピリジン塩またはスルファミン酸等のスルホン化剤、もしくはカルボキシル化剤が好ましい。酸性基を中和する塩基性化合物としては、水酸化ナトリウム、水酸化カリウム等のアルカリ金属の水酸化物、アンモニア、アルキルアミン、アルカノールアミン等のアミン類が挙げられるが、本発明においてはアミン類が特に好ましい。
【０１０２】
表面に極性基を有する顔料粒子を得る方法としては、例えば、ＷＯ９７／４８７６９号公報、特開平１０−１１０１２９号公報、特開平１１−２４６８０７号公報、特開平１１−５７４５８号公報、同１１−１８９７３９号公報、特開平１１−３２３２３２号公報、特開２０００−２６５０９４公報等に記載の顔料粒子表面を適当な酸化剤で酸化させることにより、顔料表面の少なくとも一部に、スルホン酸基もしくはその塩といった極性基を導入する方法が挙げられる。具体的には、カーボンブラックを濃硝酸で酸化したり、カラー顔料の場合は、スルフォランやＮ−メチル−２−ピロリドン中で、スルファミン酸、スルフォン化ピリジン塩、アミド硫酸等で酸化することにより調製することができる。これらの反応で、酸化が進みすぎ、水溶性となってしまった物は除去、精製することにより、顔料分散体を得ることができる。また、酸化によりスルフォン酸基を表面に導入した場合は、酸性基を必要に応じて、塩基性化合物を用いて中和してもよい。
【０１０３】
本発明においては、極性基は、フリーでも塩の状態でもよいし、あるいはカウンター塩を有していてもよい。カウンター塩としては、例えば、無機塩（リチウム、ナトリウム、カリウム、マグネシウム、カルシウム、アルミニウム、ニッケル、アンモニウム）、有機塩（トリエチルアンモニウム、ジエチルアンモニウム、ピリジニウム、トリエタノールアンモニウム等）が挙げられ、好ましくは１価の価数を有するカウンター塩である。
【０１０４】
本発明のインクジェット用インクに使用する顔料分散体の平均粒径は、５００ｎｍ以下が好ましく２００ｎｍ以下がより好ましく、１０ｎｍ以上、２００ｎｍ以下であることが好ましく、１０ｎｍ以上、１５０ｎｍ以下がより好ましい。顔料分散体の平均粒径が５００ｎｍを越えると、分散が不安定となり。また、顔料分散体の平均粒径が１０ｎｍ未満になっても顔料分散体の安定性が悪くなりやすく、インクの保存安定性が劣化しやすくなる。
【０１０５】
顔料分散体の粒径測定は、光散乱法、電気泳動法、レーザードップラー法等を用いた市販の粒径測定機器により求めることが出来る。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【０１０６】
顔料の分散方法としては、ボールミル、サンドミル、アトライター、ロールミル、アジテータ、ヘンシェルミキサ、コロイドミル、超音波ホモジナイザー、パールミル、湿式ジェットミル、ペイントシェーカー等各種を用いることができる。
【０１０７】
本発明のインクジェット用インクに用いる水に分散あるいは溶解可能な色剤の含有量は、インク全質量に対して、１〜１０質量％であるのが好ましい。
【０１０８】
界面活性剤
本発明のインクに好ましく使用される界面活性剤としては、アルキル硫酸塩、アルキルエステル硫酸塩、ジアルキルスルホコハク酸塩類、アルキルナフタレンスルホン酸塩類、アルキルリン酸塩、ポリオキシアルキレンアルキルエーテルリン酸塩、脂肪酸塩類等のアニオン性界面活性剤、ポリオキシエチレンアルキルエーテル類、ポリオキシアルキレンアルキルフェニルエーテル類、アセチレングリコール類、ポリオキシエチレン−ポリオキシプロピレンブロックコポリマー類等のノニオン性界面活性剤、グリセリンエステル、ソルビタンエステル、ポリオキシエチレン脂肪酸アミド、アミンオキシド等の活性剤、アルキルアミン塩類、第四級アンモニウム塩類等のカチオン性界面活性剤、シリコーン系界面活性剤、フッ素系界面活性剤等が挙げられる。これらの界面活性剤は、顔料の分散剤としても用いることができ、特にアニオン性界面活性剤を好ましく用いることができる。
【０１０９】
各種添加剤
本発明においては、その他に従来公知の添加剤を含有することができる。例えば蛍光増白剤、消泡剤、潤滑剤、防腐剤、増粘剤、帯電防止剤、マット剤、水溶性多価金属塩、酸塩基、緩衝液等ｐＨ調整剤、酸化防止剤、表面張力調整剤、非抵抗調整剤、防錆剤、無機顔料等である。
【０１１０】
本発明のインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、酸化防止剤、退色防止剤、防黴剤、防錆剤等を適宜選択して用いることができ、例えば、流動パラフィン、ジオクチルフタレート、トリクレジルホスフェート、シリコンオイル等の油滴微粒子、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号および特開平４−２１９２６６号等に記載されている蛍光増白剤等を挙げることができる。
【０１１１】
〔記録媒体〕
本発明のインクジェットインクを用いたインクジェット記録方法で適用できる記録媒体としては、普通紙、上質紙等の吸収性支持体、あるいはアート紙またはコート紙等の低吸収性記録媒体、プラスチックフィルム等の非吸収性記録媒体など、広く用いることができるが、本発明のインクジェット記録方法においては吸収性支持体または低吸収性記録媒体において本発明の効果をいかんなく発揮することができる。
【０１１２】
紙には、塗工紙、非塗工紙があり、塗工紙としては、１ｍ2あたりの塗工量が片面２０ｇ前後のアート紙、１ｍ2あたりの塗工量が片面１０ｇ前後のコート紙、１ｍ2あたりの塗工量が片面５ｇ前後の軽量コート紙、微塗工紙、マット調仕上げのマットコート紙、ダル調仕上げのダルコート紙、新聞用紙などを挙げることができる。非塗工紙としては、化学パルプ１００％使用の印刷用紙Ａ、化学パルプ７０％以上使用の印刷用紙Ｂ、化学パルプ４０％以上７０％未満使用の印刷用紙Ｃ、化学パルプ４０％未満使用の印刷用紙Ｄ、機械パルプを含有しカレンダー処理を行ったグラビア用紙などを挙げることができる。更に詳しくは、『最新紙加工便覧』紙加工便覧編集委員会編、テックタイムス発行、『印刷工学便覧』日本印刷学会編、などに詳細に記載されている。
【０１１３】
普通紙とは、非塗工用紙、特殊印刷用紙及び情報用紙の一部に属す、８０〜２００μｍの非コート紙が用いられる。本発明で用いられる普通紙としては、例えば、上級印刷紙、中級印刷紙、下級印刷紙、薄様印刷紙、微塗工印刷用紙、色上質紙等特殊印刷用紙、フォーム用紙、ＰＰＣ用紙、その他情報用紙等があり、具体的には下記する用紙及びこれらを用いた各種の変性／加工用紙があるが、本発明は特にこれらに限定されるものではない。
【０１１４】
上質紙及び色上質紙、再生紙、複写用紙・色もの、ＯＣＲ用紙、ノーカーボン紙・色もの、ユポ６０、８０、１１０ミクロン、ユポコート７０、９０ミクロン等の合成紙、その他片面アート紙６８ｋｇ、コート紙９０ｋｇ、フォームマット紙７０、９０、１１０ｋｇ、発泡ＰＥＴ３８ミクロン、みつおりくん（以上、小林記録紙）、ＯＫ上質紙、ニューＯＫ上質紙、サンフラワー、フェニックス、ＯＫロイヤルホワイト、輸出上質紙（ＮＰＰ、ＮＣＰ、ＮＷＰ、ロイヤルホワイト）ＯＫ書籍用紙、ＯＫクリーム書籍用紙、クリーム上質紙、ＯＫ地図用紙、ＯＫいしかり、きゅうれい、ＯＫフォーム、ＯＫＨ、ＮＩＰ−Ｎ（以上、新王子製紙）、金王、東光、輸出上質紙、特需上質紙、書籍用紙、書籍用紙Ｌ、淡クリーム書籍用紙、小理教科書用紙、連続伝票用紙、上質ＮＩＰ用紙、銀環、金陽、金陽（Ｗ）、ブリッジ、キャピタル、銀環書籍、ハープ、ハープクリーム、ＳＫカラー、証券用紙、オペラクリーム、オペラ、ＫＹＰカルテ、シルビアＨＮ、エクセレントフォーム、ＮＰＩフォームＤＸ（以上、日本製紙）、パール、金菱、ウスクリーム上質紙、特製書籍用紙、スーパー書籍用紙、書籍用紙、ダイヤフォーム、インクジェットフォーム（以上、三菱製紙）、金毯Ｖ、金毯ＳＷ、白象、高級出版用紙、クリーム金毯、クリーム白象、証券・金券用紙、書籍用紙、地図用紙、複写用紙、ＨＮＦ（以上、北越製紙）しおらい、電話帳表紙、書籍用紙、クリームしおらい、クリームしおらい中ラフ、クリームしおらい大ラフ、ＤＳＫ（以上、大昭和製紙）、せんだいＭＰ上質紙、錦江、雷鳥上質、掛紙、色紙原紙、辞典用紙、クリーム書籍、白色書籍、クリーム上質紙、地図用紙、連続伝票用紙（以上、中越パルプ）、ＯＰ金桜（チューエツ）、金砂、参考書用紙、交換証用紙（白）、フォーム印刷用紙、ＫＲＦ、白フォーム、カラーフォーム、（Ｋ）ＮＩＰ、ファインＰＰＣ、紀州インクジェット用紙（以上、紀州製紙製）、たいおう、ブライトフォーム、カント、カントホワイト、ダンテ、ＣＭ用紙、ダンテコミック、ハイネ、文庫本用紙、ハイネＳ、ニューＡＤ用紙、ユト＋９リロエクセル、エクセルスーパーＡ、カントエクセル、エクセルスーパーＢ、ダンテエクセル、ハイネエクセル、エクセルスーパーＣ、エクセルスーパーＤ、ＡＤエクセル、エクセルスーパーＥ、ニューブライトフォーム、ニューブライトＮＩＰ（以上、大王製紙製）、日輪、月輪、雲嶺、銀河、白雲、ワイス、月輪エース、白雲エース、雲岑エース（以上、日本紙業製）、たいおう、ブライトフォーム、ブライトニップ（以上、名古屋パルプ）、牡丹Ａ、金鳩、特牡丹、白牡丹Ａ、白牡丹Ｃ、銀鳩、スーパー白牡丹Ａ、淡クリーム白牡丹、特中質紙、白鳩、スーパー中質紙、青鳩、赤鳩、金鳩Ｍスノービジョン、スノービジョン、金鳩スノービジョン、白鳩Ｍ、スーパーＤＸ、はまなすＯ、赤鳩Ｍ、ＨＫスーパー印刷紙（以上、本州製紙製）、スターリンデン（Ａ・ＡＷ）、スターエルム、スターメイプル、スターローレル、スターポプラ、ＭＯＰ、スターチェリーＩ、チェリーＩスーパー、チェリーIIスーパー、スターチェリーIII、スターチェリーIV、チェリーIIIスーパー、チェリーIVスーパー（以上、丸住製紙製）、ＳＨＦ（以上、東洋パルプ製）、ＴＲＰ（以上、東海パルプ製）等が挙げられる。
【０１１５】
各種フィルムとしては、一般的に使用されているものはすべて使用できる。例えば、ポリエステルフィルム、ポリオレフィンフィルム、ポリ塩化ビニルフィルム、ポリ塩化ビニリデンフィルムなどがある。また、写真用印画紙であるレジンコートペーパーや合成紙であるユポ紙なども使用できる。
【０１１６】
以下、インクジェット用インクへの活性エネルギー線照射方法について説明する。
【０１１７】
（活性エネルギー線照射）
本発明でいう活性エネルギー線とは、例えば電子線、紫外線、α線、β線、γ線、エックス線等が上げられるが、人体への危険性や、取り扱いが容易で、工業的にもその利用が普及している電子線や紫外線が好ましい。
【０１１８】
電子線を用いる場合には、照射する電子線の量は０．１〜３０Ｍｒａｄの範囲が望ましい。０．１Ｍｒａｄ未満では十分な照射効果が得られず、３０Ｍｒａｄを越えると支持体等を劣化させる可能性があるため、好ましくない。
【０１１９】
本発明を達成する光源としては低圧、中圧、高圧水銀ランプ、メタルハライドランプや紫外域の発光波長を持つキセノンランプ、冷陰極管、熱陰極管、ＬＥＤ等従来公知の物があるが、高圧、中圧、低圧水銀灯、メタルハライドランプ、冷陰極管が特に好ましく用いることができる。照射エネルギーは光源装置の入力電源と照射時間で調整することができ、金属を蒸着させたフィルターなどを介して光源を出力することで、特定の波長域の活性エネルギー線を取り出すことができる。これにより記録媒体上の特定の波長域の活性エネルギー線の照射エネルギーを調整することが可能である。入力電源に対して取り出せる紫外線の量は高圧水銀灯においては１０〜１５％、低圧水銀灯においては２０〜４０％であり、残りは可視光線や熱に変換される。光源として好ましく用いられる高圧水銀灯は、エネルギー変換効率が特に悪いため、熱の発生が大きい。これにより、記録媒体にインク着弾後活性エネルギー線照射する際に、インク中の乾燥成分や紙中にもともと含有する水分が短時間で揮発するため、記録媒体にうねりが生じ、搬送性が悪化することがある。
【０１２０】
光源としては３００ｎｍ以下の波長光をカットするフィルターを設けることが好ましく、照度としては１０ｍＷ／ｃｍ2〜１０ｋＷ／ｃｍ2が好ましい。本発明では照射エネルギーとして０．１ｍＪ／ｃｍ2〜１００ｍＪ／ｃｍ2であることが好ましい。光源の照射エネルギーは光源の入力電源に応じて決まる。０．１ｍＪ／ｃｍ2以上であればブリード耐性が良好であり、１００ｍＪ／ｃｍ2以下であれば記録媒体の質感を損ねることなく良好な記録画像を得ることができる。
【０１２１】
同一積算光量（ｍＪ／ｃｍ2）を与える場合、照度に好ましい範囲があることは、その光の透過率が変化することに起因する。紫外線の透過性により、発生した架橋反応種の濃度分布が異なり、紫外線照度が高い場合には、表層に高濃度の架橋反応種が発生し、塗膜表層に堅い緻密な膜が形成されてしまうことがある。
【０１２２】
〈インク着弾後の光照射条件〉
活性エネルギー線の照射条件としては、記録媒体上にインクが着弾した後、０．００１〜１．０秒の間に活性エネルギー線が照射されることが好ましく、より好ましくは０．００１〜０．５秒である。高精細な画像を形成するためには、照射タイミングができるだけ早いことが特に重要となる。
【０１２３】
〈活性エネルギー線の照射方法〉
活性エネルギー線の照射方法として、その基本的な方法が特開昭６０−１３２７６７号に開示されている。これによると、ヘッドユニットの両側に光源を設け、シャトル方式でヘッドと光源を走査する。照射は、インク着弾後、一定時間を置いて行われることになる。更に、駆動を伴わない別光源によって硬化を完了させる。米国特許第６，１４５，９７９号では、照射方法として、光ファイバーを用いた方法や、コリメートされた光源をヘッドユニット側面に設けた鏡面に当て、記録部へ紫外線を照射する方法が開示されている。本発明のインクジェット記録方法においては、これらの何れの照射方法も用いることができる。
【０１２４】
また、活性エネルギー線照射を２段階に分け、まずインク着弾後０．００１〜２．０秒の間に前述の方法で活性エネルギー線を照射し、更に活性エネルギー線を照射する方法も好ましい態様の１つである。活性エネルギー線の照射を２段階に分けることで、よりインク硬化の際に起こる記録材料の収縮を抑えることが可能となる。
【０１２５】
（プリンター部材）
本発明のインクジェット記録方法で使用されるインクジェットプリンターで用いる部材としては、活性光線、例えば、紫外線の乱反射によるヘッド面への照射を防ぐために、活性エネルギー線に対する透過率や反射率が低い物が好ましい。
【０１２６】
また、照射ユニットに対してはシャッターが搭載されている物が好ましく、例えば、紫外線を用いる時、シャッター開閉時の照度の比がシャッター開／シャッター閉＝１０以上であることが好ましく１００以上がより好ましく、１００００以上が更に好ましい。
【０１２７】
次いで、本発明のインクジェット画像記録方法で用いるインクジェットプリンターについて説明する。
【０１２８】
〔インクジェットプリンター〕
本発明で用いることのできるインクジェットプリンターとしては、例えば、画像形成が水平に配設され、上面で所定範囲の記録媒体の裏面（画像形成面の側と反対側となる面）を吸引装置の駆動により吸引して支持するプラテンと、記録媒体に向けてインクをノズルの吐出口から吐出する記録ヘッドと、これら記録ヘッドと活性光線を備えた照射手段を搭載し、画像形成時に走査方向に移動するキャリッジと、キャリッジに搭載されるとともに当該キャリッジを駆動するための駆動回路基板と、走査方向に沿って延在してキャリッジの移動を案内する案内部材と、走査方向に沿って延在し、その長手方向に、光学パターンが配設されたリニアスケールと、キャリッジに搭載されるとともにリニアスケールに配設された光学パターンを読み取ってクロック信号として出力するリニアエンコーダセンサとを備えて構成されている装置が挙げられる。
【０１２９】
（記録ヘッド）
使用する記録ヘッド（インクジェットプリントヘッド）は、オンデマンド方式でもコンティニュアス方式でも構わない。また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）、静電吸引方式（例えば、電界制御型、スリットジェット型等）及び放電方式（例えば、スパークジェット型等）などを挙げることができる。好ましくは電気−機械変換方式であるが、いずれの吐出方式を用いても構わない。また印字方式としては、シリアルヘッド方式、ラインヘッド方式等制限無く用いることができる。
【実施例】
【０１３０】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１３１】
（活性エネルギー線架橋性高分子化合物１の合成）
活性エネルギー線架橋性高分子化合物１を下記方法により合成した。
【０１３２】
グリシジルメタクリレート５８ｇ、ｐ−ヒドロキシベンズアルデヒド４２ｇ、ピリジン３ｇ、及びＮ−ニトロソ−フェニルヒドロキシアミンアンモニウム塩１ｇを反応容器に入れ、８０度の湯浴中で８時間撹拌した。
【０１３３】
次いで、平均重合度２２００、ケン化率８８％のポリ酢酸ビニルケン化物の４５ｇをイオン交換水２２５ｇに分散した後、この溶液にリン酸を４．５ｇと上記反応で得られたｐ−（３−メタクリロキシ−２−ヒドロキシプロピルオキシ）ベンズアルデヒドを、ポリビニルアルコールに対して変性率が３．０モル％になる様に加え、９０℃で６時間撹拌した。得られた溶液を室温まで冷却した後、塩基性イオン交換樹脂３０ｇを加え２時間撹拌した。その後、イオン交換樹脂を濾過し、ここに光重合開始剤としてイルガキュア２９５９（前出）を、１５％水溶液１００ｇに対して０．５ｇの割合で混合し、その後イオン交換水にて希釈して１０％の活性エネルギー線架橋性高分子化合物１の水溶液を得た。
【０１３４】
（活性光エネルギー線架橋性高分子化合物２の合成）
上記活性光線架橋性高分子化合物１の合成において、平均重合度４００、ケン化率８８％のポリ酢酸ビニルケン化物を、ｐ−（３−メタクリロキシ−２−ヒドロキシプロピルオキシ）ベンズアルデヒドの添加量を変更して導入変性率を３．０モル％に調整した以外は同様にして、１０％の活性エネルギー線架橋性高分子化合物２の水溶液を得た。
【０１３５】
《インクセットの調製》
下記の様にして、インクセット１〜９を調製した。
【０１３６】
（顔料分散液の調製）
〈マゼンダ顔料分散液の調製〉
以下の各添加剤を混合し、０．６ｍｍのジルコニアビーズを体積率で５０％充填したサンドグラインダーを用いて分散し、マゼンタ顔料の含有量が１５％のマゼンダ顔料分散液を調製した。このマゼンタ顔料分散液に含まれるマゼンタ顔料粒子の平均粒径は８０ｎｍであった。なお、粒径測定はマルバーン社製ゼータサイザ１０００ＨＳにより行った。
【０１３７】
Ｃ．Ｉピグメントレッド１２２                                          １５部
ジョンクリル６１
（スチレンアクリル系樹脂分散剤、ジョンソン社製、固形分量３０％）        １０部
グリセリン                                                            １５部
イオン交換水                                                          ６７部
〈ブラック顔料分散液の調製〉
Ｃａｂｏｔ社製のカーボンブラック自己分散物  ｃａｂｏｊｅｔ３００をイオン交換水で希釈して、カーボンブラック含有量が１５％のブラック顔料分散液を調製した。このブラック顔料分散液に含まれるカーボンブラック粒子の平均粒径は１３０ｎｍであった。なお、粒径測定はマルバーン社製ゼータサイザ１０００ＨＳにより行った。
【０１３８】
（インクセット１の調製）
〈マゼンタ顔料インク１の調製〉
マゼンタ顔料分散液（固形分量１５％）                                  ２０部
水性紫外線硬化型ウレタンアクリレート系樹脂エマルジョン
（固形分４０％、大成化工社製、  商品名：ＷＢＲ−８３９）                  ７部
２−ピロリジノン                                                      １０部
ジプロピレングリコールモノメチルエーテル                                ５部
エチレングリコール                                                      ５部
ホルムアニリド                                                          ５部
オルフィンＥ１０１０（日信化学社製）                                    １部
防黴剤：Ｐｒｏｘｅｌ  ＧＸＬ                                        ０．３部
イオン交換水を加えて、１００部に仕上げた。
【０１３９】
〈ブラック顔料インク１の調製〉
上記マゼンタ顔料インク１の調製において、マゼンタ顔料分散液に代えてブラック顔料分散液を用いた以外は同様にして、ブラック顔料インク１を得た。
【０１４０】
マゼンタ顔料インク１及びブラック顔料インク１をインクセット１とした。
【０１４１】
（インクセット２の調製）
〈マゼンタ顔料インク２の調製〉
マゼンタ顔料分散液（固形分量１５％）                                  ２０部
活性エネルギー線架橋性高分子化合物１水溶液（固形分量１０％）          ２８部
２−ピロリジノン                                                      １５部
ジプロピレングリコールモノメチルエーテル                                ５部
エチレングリコール                                                      ５部
ベンズアミド                                                            ８部
オルフィンＥ１０１０（日信化学社製）                                    １部
防黴剤：Ｐｒｏｘｅｌ  ＧＸＬ                                        ０．３部
イオン交換水を加えて、１００部に仕上げた。
【０１４２】
〈ブラック顔料インク２の調製〉
上記マゼンタ顔料インク２の調製において、マゼンタ顔料分散液に代えてブラック顔料分散液を用いた以外は同様にして、ブラック顔料インク２を得た。
【０１４３】
マゼンタ顔料インク２及びブラック顔料インク２をインクセット２とした。
【０１４４】
（インクセット３の調製）
〈マゼンタ顔料インク３の調製〉
マゼンタ顔料分散液（固形分量１５％）                                  ２０部
活性エネルギー線架橋性高分子化合物２水溶液（固形分量１０％）          ２８部
２−ピロリジノン                                                      １５部
ジプロピレングリコールモノメチルエーテル                                ５部
エチレングリコール                                                      ５部
ベンジル尿素                                                            ８部
オルフィンＥ１０１０（日信化学社製）                                    １部
防黴剤：Ｐｒｏｘｅｌ  ＧＸＬ                                        ０．３部
イオン交換水を加えて、１００部に仕上げた。
【０１４５】
〈ブラック顔料インク３の調製〉
上記マゼンタ顔料インク３の調製において、マゼンタ顔料分散液に代えてブラック顔料分散液を用いた以外は同様にして、ブラック顔料インク３を得た。
【０１４６】
マゼンタ顔料インク３及びブラック顔料インク３をインクセット３とした。
【０１４７】
（インクセット４〜７の調製）
上記マゼンタ顔料インク３及びブラック顔料インク３の調製において、ベンジル尿素の代わりに表１に記載の種類と量に応じた一般式（１）または（２）で表される化合物を用いた以外は同様にして、（マゼンタ顔料インク４及びブラック顔料インク４）〜（マゼンタ顔料インク７及びブラック顔料インク７）を調製し、インクセット４〜７を得た。尚、一般式（１）または（２）で表される化合物が２０質量％を越えると析出が起こり使用不可であった。
【０１４８】
（インクセット８の調製）
上記マゼンタ顔料インク１及びブラック顔料インク１の調製において、ホルムアニリドの代わりにイオン交換水を用いた以外は同様にして、マゼンタ顔料インク８及びブラック顔料インク８を調製し、インクセット８を得た。
【０１４９】
（インクセット９の調製）
上記マゼンタ顔料インク１及びブラック顔料インク１の調製において、水性紫外線硬化型ウレタンアクリレート系樹脂エマルジョンの代わりにイオン交換水を用いた以外は同様にして、マゼンタ顔料インク９及びブラック顔料インク９を調製し、インクセット９を得た。
【０１５０】
評価方法
（カラーブリード耐性の評価）
ノズル口径２５μｍ、駆動周波数１２ｋＨｚ、ノズル数１２８、ノズル密度１８０ｄｐｉ（本発明でいうｄｐｉとは、２．５４ｃｍあたりのドット数を表す）であるピエゾ型ヘッドを備え、最大記録密度７２０×７２０ｄｐｉのオンデマンド型のインクジェットプリンタにそれぞれのインクセットを装着し、アート紙（ＳＡ金藤  王子製紙社製）にマゼンタのベタ画像上に印字ポイントを変化させた黒文字を配した画像パターンを出力した。
【０１５１】
なお、インクを連続吐出し、インクセット１〜８においては着弾した後０．０１秒後に、１５０ｍＷ／ｃｍ2メタルハライドランプ（日本電池社製  ＭＡＬ  ４００ＮＬ、電源電力３ｋＷ・ｈｒ）を照射し、評価画像サンプルを作製した。
【０１５２】
以上により得られた画像について、色混ざりの有無を目視観察し、下記の基準に従ってカラーブリード耐性の評価を行った。
【０１５３】
◎：色混ざりの発生が全くなし
○：色混ざりが少しあるが、６ポイント文字が確認できる
△：色混ざりがややあるが、８ポイント文字が確認でき、実用上許容できる範囲にある
×：色混ざりがひどく、１１ポイント文字のみ確認できた
××：色混ざりがかなりひどく、１１ポイント文字でも確認が不可能。
【０１５４】
（画像平滑性の評価）
ノズル口径２５μｍ、駆動周波数１２ｋＨｚ、ノズル数１２８、ノズル密度１８０ｄｐｉであるピエゾ型ヘッドを備え、最大記録密度７２０×７２０ｄｐｉのオンデマンド型のインクジェットプリンタにそれぞれのインクセットを装着し、アート紙（王子製紙製  ＮＫアート金藤Ｎ）に１０ｃｍ×１０ｃｍのマゼンタのベタをプリントした。
【０１５５】
なお、インクを連続吐出し、インクセット１〜８においては着弾した後０．０１秒後に、１５０ｍＷ／ｃｍ2メタルハライドランプ（日本電池社製  ＭＡＬ  ４００ＮＬ、電源電力３ｋＷ・ｈｒ）を照射し、評価画像サンプルを作製した。
【０１５６】
評価画像サンプルの光沢感を目視観察し、下記の基準に従って画像平滑性の評価を行った。
【０１５７】
◎：記録面と下地の光沢度差がほとんど無く自然である
○：記録面と下地の光沢度がわずかに異なる
△：記録面と下地の光沢度が異なることが目視で観察できるが、実用上許容できる範囲にある
×：記録面と下地の光沢度がはっきり異なることが目視で観察でき、かつ記録面の光沢度が下地より低い
××：記録面と下地の光沢度がはっきり異なることが目視で観察でき、かつ記録面の光沢度が下地より著しく低い。
【０１５８】
（フェザリング耐性の評価）
ノズル口径２５μｍ、駆動周波数１２ｋＨｚ、ノズル数１２８、ノズル密度１８０ｄｐｉであるピエゾ型ヘッドを備え、最大記録密度７２０×７２０ｄｐｉのオンデマンド型のインクジェットプリンタにそれぞれのインクセットを装着し、上質紙（コニカミノルタビジネステクノロジー社製  Ｆｉｒｓｔ  Ｃｌａｓｓ紙）に、巾１ｍｍのマゼンタ細線をプリントした。
【０１５９】
なお、連続吐出し、インクセット１〜８においては着弾した後０．０１秒後に、１５０Ｗ／ｃｍ2メタルハライドランプ（日本電池社製  ＭＡＬ  ４００ＮＬ、電源電力３ｋＷ・ｈｒ）を照射した。以上により得られた細線画像のにじみの有無を目視観察し、下記の基準に従ってフェザリング耐性の評価を行った。
【０１６０】
◎：細線がはっきり確認できる
○：わずかににじみが確認されるが、細線画像への影響は小さい
△：ややにじみの発生が認められるが、実用上許容できる範囲にある
×：にじみの発生がひどく、実用上許容範囲外の品質である
××：にじみの発生が激しく、細線の境界が不明瞭であり、実用に耐えない
（搬送性）
ノズル口径２５μｍ、駆動周波数１２ｋＨｚ、ノズル数５１２、ノズル密度１８０ｄｐｉであるピエゾ型ヘッドを紙搬送方向に垂直に印字巾をカバーするように並べたライン型インクジェットヘッドを備えたオンデマンド型のインクジェットプリンタを用いた。Ａ４普通紙（王子製紙社製  ＯＫプリンス上質エコＧ１００）とアート紙（王子製紙製  ＮＫアート金藤Ｎ）に２０ｃｍ×２０ｃｍの黒ベタ画像を毎分１００枚で記録した。
【０１６１】
なお、連続吐出し、インクセット１〜８においては１５０Ｗ／ｃｍ2メタルハライドランプ（日本電池社製  ＭＡＬ  ４００ＮＬ、電源電力３ｋＷ・ｈｒ）を照射した。インクセット９においては照射しなかった。２０枚記録し、インクセット１〜８においては紫外線照射後の搬送ローラにおける搬送性を、インクセット９においては記録後の搬送ローラにおける搬送性を、下記の基準で評価した。
【０１６２】
◎：紙詰まりが起きなかった。
【０１６３】
○：紙詰まりが起きた回数が１〜３回
△：紙詰まりが起きた回数が４〜６回
×：紙詰まりが起きた回数が７〜１２回
××：搬送不可能であった。
【０１６４】
【表１】
2007182513.tif 000010
【０１６５】
表１から、本発明のインクジェットインクは、カラーブリード耐性及びフェザリング耐性を備え、画像平滑性が良好で、記録媒体の搬送性に優れていることがわかる。